(57)【要約】【課題】ハイドロゲルに保持された成分を、被着体との接触により、該被着体における所望の領域に速やかに供給しうるゲルシート、及び、該ゲルシートを用いてなる保湿性と皮膚バリア性に優れたシート状化粧料を提供する。【解決手段】支持基材とハイドロゲルとが一体化した構造を有し、１０分間濾紙に接触した際の離漿率が４０質量％以上９０質量％以下であることを特徴とするゲルシート、及び該ゲルシートを用いたシート状化粧料である。ゲルシートは、多糖類、ポリエーテル、Ｏ／Ｗ型エマルション、コラーゲン又ははその分解生成物などを含み、含水率が７０質量％以上９５質量％以下のハイドロゲルを含むことが好ましい。【選択図】なし【特許請求の範囲】
【請求項１】
支持基材とハイドロゲルとが一体化した構造を有し、１０分間濾紙に接触した際の離漿率が４０質量％以上９０質量％以下であることを特徴とするゲルシート。
【請求項２】
前記ハイドロゲルの含水率が、７０質量％以上９５質量％以下であることを特徴とする請求項１に記載のゲルシート。
【請求項３】
前記ハイドロゲルが、多糖類を含むことを特徴とする請求項１又は請求項２に記載のゲルシート。
【請求項４】
前記ハイドロゲルが、ポリエーテルを含むことを特徴とする請求項１〜請求項３のいずれか１項に記載のゲルシート。
【請求項５】
前記ハイドロゲルが、Ｏ／Ｗ型エマルションを含むことを特徴とする請求項１〜請求項４のいずれか１項に記載のゲルシート。
【請求項６】
前記ハイドロゲルが、コラーゲン又はコラーゲン分解生成物から選ばれる少なくとも一種を含むことを特徴とする請求項１〜請求項５のいずれか１項に記載のゲルシート。
【請求項７】
前記ハイドロゲルが、多価アルコール化合物を含むことを特徴とする請求項１〜請求項６のいずれか１項に記載のゲルシート。
【請求項８】
前記ハイドロゲルが、水溶性２価金属塩を含むことを特徴とする請求項１〜請求項７のいずれか１項に記載のゲルシート。
【請求項９】
前記ハイドロゲルを含むハイドロゲル層と、前記ハイドロゲル層中に又は前記ハイドロゲル層に隣接して設けられるシート状の前記支持基材と、を有することを特徴とする請求項１から請求項８のいずれか１項に記載のゲルシート。
【請求項１０】
前記ゲルシートの厚みが、０．４ｍｍ以上２ｍｍ以下であることを特徴とする請求項１〜請求項９のいずれか１項に記載のゲルシート。
【請求項１１】
請求項１〜請求項１０のいずれか１項に記載のゲルシートを用いたシート状化粧料。
【発明の詳細な説明】
【技術分野】
【０００１】
本発明は、医薬品、医薬部外品、化粧品、衛生材料、雑貨等の分野に用いられるゲルシート及びそれを用いたシート状化粧料に関する。
【背景技術】
【０００２】
従来より、ゲルシートは、美容、美顔及び皮膚の治療等に用いられるパック料や貼付剤、皮膚浸透成分や消炎鎮痛成分等の有効成分の担持体、傷保護や薬剤固定化などを目的とする生体用粘着テープ、創傷被覆剤などに使用されている。これらのゲルシートは、被着体として皮膚を例とすれば、皮膚に貼着することで、例えば、皮膚表面の含水量（保水性）を上げる、皮膚の温度を制御する、ゲルシート中の有効成分を皮膚に供給するなどの機能を発現することができる。特に、ゲルシートを皮膚に密着させた状態で経時させることによって、皮膚の温度や水分量の向上を図り、これにより皮膚の生理作用を増大させて、ゲルシート中の有効成分の皮膚への浸透をより高めることもできる。
【０００３】
このような作用を有するゲルシートとしては、生体への使用を考慮して、ゲル基材として、コラーゲンやキチン、キトサン、アルギン酸、セルロース等の多糖類を構成成分としていることが知られている（例えば、特許文献１参照。）。
また、皮膚の保湿性を向上させる目的で特定のアルキレンオキシド誘導体によりゲル基材からのブリーディング効果を促進させる技術（例えば、特許文献２参照。）、あるいは、ポリエチレングリコールや電解質の添加により溶液滲出効果を促進する技術（例えば、特許文献３参照。）が知られている。
【０００４】
ゲルシート内に保持される水分や機能性成分などの各種成分を、皮膚などの被着体における目的領域へ速やかに供給するためには、当該成分をゲル内に保持する性能のみならず、ゲル内に保持される各種成分が被着体に貼着した際にゲル外に速やかに離漿する性能を有することが、ゲルシートには要求される。しかしながら、上記のごとき技術では、かかる要求を満足することは困難であった。従って、例えば、皮膚表面における保湿性を維持しつつも、水分や機能性成分などの各種成分を皮膚に速やかに供給して浸透させることを可能とするゲルシートは、未だ提供されていないのが現状である。
【特許文献１】特開平３−８１２１３号公報
【特許文献２】特開２００５−２２５８３７号公報
【特許文献３】特開２００３−１８３１４７号公報
【発明の開示】
【発明が解決しようとする課題】
【０００５】
上記事情に鑑みなされた本発明の目的は、ハイドロゲルに保持された成分を、被着体との接触により、該被着体における所望の領域に速やかに供給しうるゲルシート、及び、該ゲルシートを用いてなる保湿性と皮膚バリア性に優れたシート状化粧料を提供することにある。
【課題を解決するための手段】
【０００６】
前記課題を解決するための手段は、以下に示す通りである。
＜１＞  支持基材とハイドロゲルとが一体化した構造を有し、１０分間濾紙に接触した際の離漿率が４０質量％以上９０質量％以下であることを特徴とするゲルシート。
＜２＞  前記ハイドロゲルの含水率が、７０質量％以上９５質量％以下であることを特徴とする＜１＞のゲルシート。
＜３＞  前記ハイドロゲルが、多糖類を含むことを特徴とする＜１＞又は＜２＞のゲルシート。
＜４＞  前記ハイドロゲルが、ポリエーテルを含むことを特徴とする＜１＞〜＜３＞のいずれかのゲルシート。
＜５＞  前記ハイドロゲルが、Ｏ／Ｗ型エマルションを含むことを特徴とする＜１＞〜＜４＞のいずれかのゲルシート。
＜６＞  前記ハイドロゲルが、コラーゲン又はコラーゲン分解生成物から選ばれる少なくとも少なくとも一種を含むことを特徴とする＜１＞〜＜５＞のいずれかのゲルシート。
＜７＞  前記ハイドロゲルが、多価アルコール化合物を含むことを特徴とする＜１＞〜＜６＞のいずれかのゲルシート。
＜８＞  前記ハイドロゲルが、水溶性２価金属塩を含むことを特徴とする＜１＞〜＜７＞のいずれかのゲルシート
＜９＞  前記ハイドロゲルを含むハイドロゲル層と、前記ハイドロゲル層中に又は前記ハイドロゲル層に隣接して設けられるシート状の前記支持基材と、を有すること
＜１０＞  前記ゲルシートの厚みが、０．４ｍｍ以上２ｍｍ以下であることを特徴とする＜１＞〜＜９＞のいずれかのゲルシート。
＜１１＞  ＜１＞〜＜１０＞のいずれかのゲルシートを用いたシート状化粧料。
【０００７】
本発明のゲルシートは、美容、美顔及び皮膚の治療等に用いられるパック料や貼付剤、皮膚浸透成分や消炎鎮痛成分等の機能性成分の担持体、傷保護や薬剤固定化などを目的とする生体用粘着テープ、創傷被覆剤などを包含するものである。より具体的には、本発明のゲルシートは、機能性成分や水分などのハイドロゲル中に保持された各成分を皮膚などの被着体へ浸透させることなどを目的として、当該被着体に直接貼り付けて使用される生体用粘着シートとして好適である。また、このゲルシートは、肌に貼付して水分や機能性成分を皮膚に与えるためのパック剤などのシート状化粧料として有用である。
【発明の効果】
【０００８】
本発明によれば、ハイドロゲルに保持された成分を、被着体との接触により該被着体における所望の領域に速やかに供給しうるゲルシート、及び、該ゲルシートを用いてなる保湿性と皮膚バリア性に優れたシート状化粧料を提供することができる。
【発明を実施するための最良の形態】
【０００９】
以下、本発明のゲルシート、及び、それを用いたシート状化粧料について、詳細に説明する。
【００１０】
〔ゲルシート〕
本発明のゲルシートは、支持基材とハイドロゲルとが一体化した構造を有し、１０分間濾紙に接触した際の離漿率が４０質量％以上９０質量％以下であることを特徴とする。
【００１１】
本発明のゲルシートは、１０分間濾紙に接触した際の離漿率が４０質量％以上９０質量％以下であることが特徴である。ゲルシートの離漿率としては、ハイドロゲルが保持する成分の被着体への放出効率、及び、ゲルシートの保存安定性の観点から、４５質量％以上８５質量％以下であることがより好ましく、５０質量％以上８０質量％以下であることが特に好ましい。
【００１２】
本発明のゲルシートは、高い離漿率を有することから、被着体との接触によりハイドロゲル中に保持される成分を、被着体における所望の領域に速やかに供給することができる。従って、本発明のゲルシートを、例えば、生体用ゲルシートとして構成し、これを表皮に接触させた際には、角層への水分供給を効率的に行うことができることから、機能性成分（例えば、生理活性を向上させるために配合される各種の成分等）の角層へ浸透性を向上させることができる。
【００１３】
本発明のゲルシートにおける離漿率は、下記の測定試験により算出された値である。
−測定試験−
ゲルシートを３ｃｍ×３ｃｍにカットして試料を作製し、この試料を直径９ｃｍのアドバンテック東洋（株）製濾紙Ｎｏ．２（ＪＩＳ  Ｐ３８０１（１９９５年度版）に規定される２種の定性濾紙：１２５ｇ／ｍ２、厚さ０．２６ｍｍ、濾水時間８０秒、吸水度８０ｃｍ）を上下各２枚用いてはさみ、２５℃、相対湿度５０±１０％の環境下にて１０分間静置した際の濾紙質量変化を測定する。得られた測定値を用い、下記に示す式（１）により離漿率を算出する。
離漿率（質量％）＝（濾紙吸液質量／ゲル初期質量＊１００）    ・・・  （式１）
上記式（１）中、「ゲル初期質量」は、ゲルシート試料片の質量から、支持基材の質量を除いて得られる値である。
上記の測定試験を５回繰り返して得られた値の平均値を、離漿率とする。
【００１４】
離漿率の測定方法については、例えば、「フレグランスジャーナル」２００７年６月号９５〜１０２ページに記載されてる方法を参照することができる。
【００１５】
ゲルシートの離漿率を、吸水性のある被着体である濾紙への吸液質量により評価することは、例えば、本発明のゲルシートを生体用ゲルシートとして構成した際において、ハイドロゲルが保持する水分や機能性成分などの各成分が、ゲルシートと表皮等の被着体との接触に応じて効率的に皮膚内に浸透しうるかの指標として好ましい。
【００１６】
本発明のゲルシートにおけるハイドロゲルの含水率は、７０質量％以上９５質量％以下であることが好ましく、７５質量％以上９５質量％以下がより好ましく、８０質量％以上９０質量％以下が特に好ましい。ハイドロゲル層の含水率がこの範囲にあることで、ハイドロゲル層が含有しうる機能性成分の放出効率が向上させるだけでなく、ハイドロゲル層の強度についても高く保たれる。また、ゲルシートを生体用に構成した際には、表皮等の被着体に対して、機能性成分の浸透性を向上させつつも、刺激性をより低減させることができる。
【００１７】
ハイドロゲルの含水率は、加熱乾燥又は減圧乾燥に伴う質量減少率から測定することができる。具体的には、ゲルシートからハイドロゲルを１ｇ取り出し、２５℃にて試料の質量変化が認められなくなるまで減圧乾燥し、下記に示す式（２）により算出した値を前記含水率とする。
含水率（質量％）＝  （初期質量−乾燥後質量）／初期質量  ＊１００・・・  （式２）
上記の測定試験を５回繰り返して得られた値の平均値を、含水率とする。
本明細書におけるハイドロゲルの含水率は上記方法により測定したものである。
【００１８】
なお、ハイドロゲルの含水率は、カールフィッシャー式、赤外線方式、あるいは電気抵抗方式の水分計により測定することもできる。また、ハイドロゲル配合液そのものがゲル化する場合は水分の配合率をゲルの含水率とすることができる。
【００１９】
本発明のゲルシートは離漿性に優れたゲルシートであり、ハイドロゲルの含水率が前記の好ましい範囲において、各種の機能性成分を含有することで、そのような機能性成分を目的とする被着体の所定領域、例えば、生体などへ効率よく浸透させることができる。このため、本発明のゲルシートは、有効成分の徐放性担持体や化粧料として好適に使用することができる。
【００２０】
ここで、本明細書において「離漿性」とは、ゲルシートと被着体との接触により、ハイドロゲルに含まれる液性成分（離漿水）がハイドロゲルから滲出し、被着体に移動する機能を指す。本発明におけるハイドロゲルから滲出する液性成分には、ハイドロゲル中に存在する水分及び水性成分の他、エマルション粒子、微細な固体粒子などが含まれる。従って、本発明のゲルシートは、水分の他、ハイドロゲル中に保持される水溶性又は油溶性の機能性成分などについても、効果的に被着体に供給することができる。
【００２１】
本発明におけるハイドロゲルは、以下の各成分を組み合わせることにより調製することができる。以下、本発明のゲルシートの構成要素であるハイドロゲルが含みうる各成分について、詳細に説明する。
【００２２】
＜ポリエーテル＞
本発明におけるハイドロゲルは、ポリエーテルを含むことが好ましい。ポリエーテルは、ゲルシートの離漿性を促進させうる。
【００２３】
ポリエーテルとして、例えば、ポリエチレンオキシド、ポリプロピレンオキシド、ポリエチレンオキシド／ポリプロピレンオキシドブロックコポリマー、ポリエチレンオキシド／ポリプロピレンオキシド／ポリエチレンオキシドブロックコポリマー等が挙げられ、ポリエチレンオキシドとポリプロピレンオキシドとを含むブロックポリマーが特に好ましい。具体的には、ポリエチレンオキシド／ポリプロピレンオキシドブロックコポリマー、又は、ポリエチレンオキシド／ポリプロピレンオキシド／ポリエチレンオキシドブロックコポリマー（以下、「ＰＥＯ−ＰＰＯ−ＰＥＯブロックポリマー」と略称することがある。）が特に好ましい。これらのポリエーテルは、ポロキサマーとして知られており、「プルロニック」、「ルトロール」（いずれも、ＢＡＳＦ社製）、ニューポール（三洋化成工業（株）製）、エパン（第一工業製薬（株）製）、プロノン（日本油脂（株）製）等の名称にて市販品としても容易に入手可能である。
【００２４】
ポリエーテルの重量平均分子量（Ｍｗ）は、１，０００〜１００万であることが好ましく、５，０００〜５０万であることがより好ましい。
【００２５】
ハイドロゲル中におけるポリエーテルの含有量は、０．０５〜２０質量％が好ましく、０．１〜１０質量％がより好ましく、０．２〜５質量％が特に好ましい。ポリエーテルの含有量が０．０５質量％以上あれば、ハイドロゲル中に含まれる液性成分が滲出し易く、例えば、皮膚浸透性の向上効果が得られ、また２０質量％以下であれば、ゲルシートの保存安定性が著しく低下することを防止することができる。
【００２６】
＜多糖類＞
本発明におけるハイドロゲルは、多糖類を含むことが好ましい。多糖類は、ゲルシートの取り扱い性を向上させる。
【００２７】
本発明に用いることができる多糖類としては、例えば、中性多糖類（例えば、セルロース、アミロース、アミロペクチン、デキストラン、プルラン、イヌリン、ガラクタン、マンナン、キシラン、アラビナン、グルコマンナン、ガラクトマンナン、アガロース、メチルセルロース、ヒドロキシプロピルセルロース、カードラン、キシログルカンなど）、アニオン性多糖類（ペクチン酸、アルギン酸、アガロース、寒天、カラギーナン、フコイダン、ヒアルロン酸、コンドロイチン硫酸、ヘパリン、ジェランガム、ネイティブジェランガム、キサンタンガム、カルボキシメチルセルロース、カルボキシメチルデンプン、カルボキシメチルデキストランなど）、カチオン性多糖類（キチン、キトサン、カチオン化セルロース、カチオン化デンプン、カチオン化デキストランなど）が挙げられる。
【００２８】
これらの中でも、多糖類としては、増粘ゲル化作用の高い多糖類がより好ましく、グルコマンナン、ガラクトマンナン、寒天、カラギーナン、ジェランガム、ネイティブジェランガム、キサンタンガムが特に好ましい。さらにそのゲル化性を向上させるために、こられの多糖類を２種以上併用してもよい。
【００２９】
ハイドロゲル中における多糖類の含有量は、０．０１〜５質量％が好ましく、０．１〜４質量％がより好ましく、０．２〜２質量％が特に好ましい。多糖類の含有量が、０．０１質量％以上あれば、ゲル強度の不足を抑制することができるので取り扱い性がよく、５質量％以下であればハイドロゲル中に含まれる液性成分が滲出しやすく、例えば、皮膚浸透性の低下を防止することができる。
【００３０】
＜Ｏ／Ｗ型エマルション＞
本発明におけるハイドロゲルは、Ｏ／Ｗ型エマルションを含むことが好ましい。特に、薬効成分等として作用しうる油溶性の機能性成分を含有したＯ／Ｗ型エマルションであることが好ましい。このような形態とすることで、例えば、本発明のゲルシートを生体用ゲルシートとした場合であれば、皮膚浸透により例えば美肌効果を高めることができる。
【００３１】
油溶性の機能性成分としては、例えば、脂溶性ビタミン及びその類縁体（トコフェロール、トコトリエノール、レチノール、レチナール、カルシフェロールなど）、ステロール類（コレステロール、フィトステロールなど）、ユビキノン（ＣｏＱ１０など）、スフィンゴ脂質、セラミド、オリザノール、スクワレン、スクワラン、カロテノイド等、及びこれらの誘導体が好ましい。本発明に適用しうる油溶性の機能性成分としては、カロテノイドであることが特に好ましい。
【００３２】
カロテノイドとしては、アクチニオエリスロール、アスタキサンチン、ビキシン、カンタキサンチン、カプサンチン、β−８’−アポ−カロテナール、β−１２’−アポ−カロテナール、α−カロテン、β―カロテン、γ―カロテン、β−クリプトキサンチン、ルテイン、リコピン、ビオレリトリン、ゼアキサンチン、フコキサンチン、及びそれらの誘導体が挙げられる。
【００３３】
中でも、カロテノイドとしては、アスタキサンチン、ルテイン、ゼアキサンチン、β―クリプトキサンチンが好ましく、特に、酸化防止効果、抗炎症効果、皮膚老化防止効果、美白効果が認められているアスタキサンチンが好ましい。
【００３４】
なお、このＯ／Ｗ型エマルションには、一般にエマルション組成物の各相に含有可能な乳化剤等の他の成分を、一般に用いられる量で含有していてもよい。このような他の成分としては、多価アルコール等の本明細書中に記載の他の成分も含まれる。
【００３５】
Ｏ／Ｗ型エマルションの乳化粒子の体積平均粒径としては、１ｎｍ〜２００ｎｍであることが好ましく、１ｎｍ〜１５０ｎｍであることが特に好ましい。
【００３６】
Ｏ／Ｗ型エマルションの乳化粒子の体積平均粒径は、市販の粒度分布計等で計測することができる。エマルションの粒径測定法としては、光学顕微鏡法、共焦点レーザー顕微鏡法、電子顕微鏡法、原子間力顕微鏡法、静的光散乱法、レーザー回折法、動的光散乱法、遠心沈降法、電気パルス計測法、クロマトグラフィー法、超音波減衰法等が知られており、それぞれの原理に対応した装置が市販されている。
【００３７】
体積平均粒径範囲及び測定の容易さから、本発明におけるエマルジョンの体積平均粒径測定では動的光散乱法を用いることが好ましい。動的光散乱を用いた市販の測定装置としては、ナノトラックＵＰＡ（日機装（株））、動的光散乱式粒径分布測定装置ＬＢ−５５０（（株）堀場製作所）、濃厚系粒径アナライザーＦＰＡＲ−１０００（大塚電子（株））等が挙げられる。
【００３８】
本発明において、Ｏ／Ｗ型エマルションの体積平均粒径は、濃厚系粒径アナライザーＦＰＡＲ−１０００（大塚電子（株）製）を用いて２５℃で測定した値を採用する。
【００３９】
前記体積平均粒径の測定方法は、油相成分の濃度が０．１〜１質量％の範囲内になるように純水で希釈を行い、測定用ガラス管を用いて測定を行う。体積平均粒径は、分散媒屈折率として１．３３１３（純水）、分散媒の粘度として０．８８４６ｍＰａ・ｓ（純水）に設定して測定した時の累積（５０％）値として求めることができる。
【００４０】
前記Ｏ／Ｗ型エマルションの製造方法は特に限定されず、例えば、特開２００５−７５８１７号公報に記載されている方法を用いることができる。或いは、ａ）水性媒体に、水溶性乳化剤を溶解させて水相を得、ｂ）カロテノイド、トコフェロール、レシチン、及び必要に応じてその他の油脂を混合、溶解して油相を得、ｃ）攪拌下で水相と油相を混合して、乳化分散を行い、エマルジョン組成物を得るステップからなる方法により製造することが好ましい。
【００４１】
乳化分散の際、例えば、スターラーやインペラー攪拌、ホモミキサー、連続流通式せん断装置等のせん断作用を利用する通常の乳化装置を用いて乳化を行った後、高圧ホモジナイザーを通す等の方法で２種以上の乳化装置を併用することが特に好ましい。高圧ホモジナイザーを使用することで、乳化物をさらに均一な微粒子の液滴に揃えることができる。
【００４２】
ハイドロゲル中に含まれるＯ／Ｗ型エマルションの含有量は、機能性成分の効能や生体用シートに適用した際における皮膚浸透性の点で、０．００１〜１０質量％であることが好ましく、０．０５〜１質量％であることがより好ましい。
【００４３】
また、ハイドロゲル中に含まれる油溶性の機能性成分の含有量は、機能性成分により異なるが、０．０００１〜１０質量％が好ましく、０．００５〜５質量％がより好ましい。
【００４４】
また、油溶性の機能性成分がカロテノイドである場合、ハイドロゲル中におけるカロテノイドの含有量としては、０．０００１〜０．５質量％であることが好ましく、０．０００５〜０．１質量％がより好ましく、０．００１〜０．０５質量％であることが特に好ましい。カロテノイド含有量が０．０００１質量％以上であれば、本発明のゲルシートを生体用ゲルシートした場合を例とした場合、該ゲルシートを皮膚に貼付した後の効果（美肌効果等）が感じられ、また０．５質量％以下であれば表皮への着色を抑えることができ不快感を生じにくい。
【００４５】
＜コラーゲン又はその分解物＞
本発明におけるハイドロゲルは、コラーゲン又はその分解物から選ばれる少なくとも１種を含むことが好ましい。コラーゲン又はその分解物は、ゲルシートを被着体に貼付た際における保湿性を向上させうる。
【００４６】
ここでいうコラーゲンは特に限定されず、様々なコラーゲン抽出物が対象とされる。抽出はコラーゲン含有原料を用いて、酸可溶化、アルカリ可溶化、中性塩可溶化、酵素可溶化などの公知の手法にて行うことができる。コラーゲン含量原料としては、コラーゲンを含有する原料であれば何れの材料でも使用でき、脊椎動物（例えば、ウシ、ブタ、イワシ、サメ等）の皮あるいは鱗、骨、軟骨、腱、臓器が例示される。コラーゲン含量の高いことから、コラーゲン含量原料としては、骨、軟骨、皮あるいは鱗、腱、胎盤などが好適に使用される。これらのうち、本発明に好適に使用しうるコラーゲンとしては、水溶性コラーゲンが好ましい。
【００４７】
コラーゲン分解物は、コラーゲンを、コラゲナーゼ、トリプシン、キモトリプシンのようなタンパク分解酵素や酸、アルカリで加水分解する、あるいは加熱変性により得られる。コラーゲン分解生成物としては、例えば、酸処理ゼラチン、アルカリ処理ゼラチン、酵素分解ゼラチン、コラーゲントリペプチド、コラーゲンジペプチド、アミノ酸（グリシン、プロリン、ヒドロキシプロリン、アセチルヒドロキシプロリン等）が挙げられる。
【００４８】
ハイドロゲルにおけるコラーゲン又はコラーゲン分解物の含有量は、０．０５〜２０質量％が好ましく、０．１〜１０質量％がより好ましく、０．２〜５質量％が特に好ましい。コラーゲン又はコラーゲン分解物の含有量が、０．０５質量％以上あれば、本発明のゲルシートを生体用として、表皮等に貼付した際に保水性効果が得られ、また、２０質量％以下であればゲルシートの取扱い性がよい。
【００４９】
＜多価アルコール化合物＞
本発明におけるハイドロゲルは、多価アルコール化合物を含むことが好ましい。多価アルコール化合物は、ゲルシートを生体用に適用した場合における機能性成分の皮膚浸透性や、ゲルシートの保存安定性を向上させうる。
【００５０】
多価アルコール化合物としては、具体的には、グリセリン類（グリセリン、ジグリセリンなど）、グリコール類（例えば、ジエチレングリコール、トリエチレングリコール、テトラエチレングリコール、ポリエチレングリコール、１，２−プロパンジオール、１，３−プロパンジオール、ジプロピレングリコール、１，２−ブタンジオール、１，３−ブタンジオール、１，２−ペンタンジオール、１，２−ヘキサンジオール、１，２−オクタンジオールなど）、糖類（グルコース、フラクトース、マンノース、ガラクトース、キシロース、アラビノース、グルコサミン、Ｎ−アセチルグルコサミン、スクロース、ラクトース、マルトース、イソマルトース、トレハロース、セロビオース、コージビオース、ソホロース、マルトトリオ―ス、ラフィノース、スタキオースなど）、糖アルコール（グリセロール、トレイロール、エリスリトール、アラビニトール、キシリトール、リビトール、マンニトール、ソルビトール、ガラクチトール、イノシトールなど）が挙げられる。前記多価アルコール化合物は、単独でまたは２種以上を混合して用いることができる。
【００５１】
これらのうち、多価アルコール化合物としては、グリセリン類又はグリコール類であることが好ましく、中でも、グリセリン、１，２−プロパンジオール、１，２−ブタンジオール、１，２−ペンタンジオール、１，２−ヘキサンジオール、１，３−ブタンジオールがより好ましい。さらには、グリセリン、１，２−プロパンジオール、１，３−ブタンジオール、１，２−ヘキサンジオールであること特に好ましい。
【００５２】
ハイドロゲルにおける多価アルコール化合物の含有量は、５０質量％以下であることが好ましく、１〜２０質量％であることが特に好ましい。
【００５３】
本発明におけるハイドロゲル中に占める多価アルコール化合物の割合を５０質量％以下とすることで、ゲル強度の低下を防止して、取扱い性を良くすることができる。
【００５４】
＜水溶性２価金属塩＞
本発明のゲルシートにおけるハイドロゲルは、水溶性２価金属塩を含むことが好ましい。ここで、本発明における水溶性とは、２５℃の純水に少なくとも０．１質量％溶解しうるものを指す。
【００５５】
本発明に用いる水溶性２価金属塩を形成する２価金属としては、周期表第ＩＩ族のマグネシウム、カルシウム、ストロンチウム、バリウム、遷移金属のＣｕ２＋、Ｆｅ２＋、Ｚｎ２＋、Ｍｎ２＋が挙げられ、マグネシウム及びカルシウムがより好ましい。水溶性塩は、無機塩、有機酸塩、有機・無機複合塩のいずれであってもよく、特に限定されるものではない。例えば、塩酸塩、硝酸塩、硫酸塩、リン酸塩、炭酸塩、クエン酸塩、乳酸塩、リンゴ酸塩、コハク酸塩、アスコルビン酸塩、アスコルビン酸リン酸エステル塩、グルコン酸塩などが挙げられる。
これらの中でも、具体的には、塩化マグネシウム、塩化カルシウム、乳酸マグネシウム、リンゴ酸マグネシウム、クエン酸マグネシウム、クエン酸カルシウム、アスコルビン酸マグネシウム、アスコルビン酸カルシウム、アスコルビン酸リン酸エステルマグネシウム、グルコン酸マグネシウム、グルコン酸カルシウムがより好ましく、塩化マグネシウム、アスコルビン酸リン酸エステルマグネシウムが特に好ましい。
【００５６】
水溶性２価金属塩は、ハイドロゲル形成用配合液中に、０．１〜５質量％含まれることが好ましく、０．２〜４質量％含まれることがより好ましく、０．５〜２質量％含まれることが特に好ましい。
【００５７】
また、水溶性２価金属塩は、ハイドロゲル形成用配合液において、併用されるアニオン性高分子化合物１００質量部に対して５０質量部以上配合されることが好ましく、水溶性２価金属塩の添加効果の観点からは、５０質量部〜１０００質量部がより好ましく、７０質量部〜５００質量部が更に好ましく、８０質量部〜３００質量部であることが特に好ましい。このアニオン性高分子と２価金属水溶性塩とを併用することで、形成されるハイドロゲル系中に弱い架橋構造を有する３次元ネットワーク構造が形成され、充分な液状成分保持性と良好な離漿性が発現するものと考えられる。
【００５８】
なお、アニオン性高分子化合物としては、前述の多糖類中のアニオン性多糖類や、後述する親水性高分子化合物において、親水性基として、カルボキシル基、スルホ基、ホスホ基などから選択されるアニオン性基を分子内に有する高分子化合物が相当する。
例えば、アニオン性合成高分子化合物としては、アクリル酸（共）重合体、メタクリル酸（共）重合体、マレイン酸（共）重合体、イタコン酸（共）重合体、ｐ−ビニル安息香酸（共）重合体、２−アクリルアミド−２−メチル−１−プロパンスルホン酸（共）重合体、スチレンスルホン酸（共）重合体、が挙げられる。
またアニオン性天然高分子化合物としてはペクチン酸、アルギン酸、寒天、カラギーナン、フコイダン、ヒアルロン酸、コンドロイチン硫酸、ヘパリン、ジェランガム、ネイティブジェランガム、キサンタンガム、カルボキシメチルセルロース、カルボキシメチルデンプン、カルボキシメチルデキストラン、ポリグルタミン酸が挙げられ、さらには、ＤＮＡ、ＲＮＡなども本発明におけるアニオン性高分子として使用することができる。
【００５９】
これらのうち、保水性、ゲル強度と離しょう性の両立といった観点からアクリル酸（共）重合体、アルギン酸、寒天、カラギーナン、ヒアルロン酸、ジェランガム、ネイティブジェランガム、キサンタンガム、カルボキシメチルセルロースが好ましく、寒天、カラギーナン、ジェランガム、ネイティブジェランガム、キサンタンガムが特に好ましい。
これらアニオン性高分子化合物は、ゲル強度向上の観点からは、アニオン性高分子化合物の分子量は、１００００〜５００００００の範囲であることが好ましく、２００００〜２００００００の範囲であることがさらに好ましい。
【００６０】
水溶性２価金属塩とアニオン性高分子化合物とを併用する場合には、ハイドロゲル中のアニオン性高分子化合物の含有量は、０．０１〜１０質量％が好ましく、０．1〜８質量％がより好ましく、０．２〜４質量％が特に好ましい。含有量がこの範囲にあることで、取り扱い性が良好なゲル強度を達成しうるとともに、充分な離漿性を有するハイドロゲルを得ることができる。
【００６１】
アニオン性高分子化合物と水溶性２価金属塩とは、目的に応じて適宜組み合わせることが可能であるが、ゲル強度と離漿性との両立といった観点からは、以下に示すような水溶性２価金属塩／アニオン性高分子化合物の組合せが好適なものとして挙げられるが、これらに制限されるものではない。
【００６２】
アスコルビン酸リン酸エステルマグネシウム／カラギーナン、
アスコルビン酸リン酸エステルマグネシウム／ジェランガム、
アスコルビン酸リン酸エステルマグネシウム／寒天、
アスコルビン酸リン酸エステルマグネシウム／キサンタンガム、
アスコルビン酸リン酸エステルマグネシウム／アクリル酸（共）重合体、
アスコルビン酸リン酸エステルマグネシウム／カルボキシメチルセルロース、
塩化マグネシウム／カラギーナン、
塩化マグネシウム／ジェランガム、
塩化マグネシウム／アクリル酸（共）重合体、
乳酸マグネシウム／カラギーナン、
乳酸マグネシウム／寒天
乳酸カルシウム／ジェランガム
アスコルビン酸カルシウム／カラギーナン
グルコン酸カルシウム／ジェランガム。
【００６３】
また、形成されたハイドロゲル中における水溶性２価金属塩の含有量は、０．１〜５質量％が好ましく、０．２〜４質量％がより好ましく、０．５〜２質量％が特に好ましい。水溶性金属塩の割合がこの範囲にあることで、ハイドロゲルからの離漿性が向上するとともに、取扱に優れたゲルシートを得ることができる。
【００６４】
なお、アニオン性高分子と水溶性２価金属塩によって形成されたハイドロゲル中では、水溶性２価金属塩は必ずしも「塩」の状態で存在するものではない。しかし、形成されたハイドロゲル中における水溶性２価金属塩又はそれに由来する化合物の含有量は、金属塩を構成する金属の量を測定し、その量から換算することができる。よって、上記「ハイドロゲル中における水溶性２価金属塩の含有量」は、このようにして換算した値をいうものとする。この方法によれば、形成後のハイドロゲルであっても、その中に含まれるとされる水溶性２価金属塩が上記含有量の範囲内にあるかを検知することができる。
【００６５】
＜他の成分＞
本発明のゲルシートにおけるハイドロゲルは、上記の成分の他に、ゲルシートに要求される種々の効果に応じて、親水性高分子化合物、賦形剤、防腐剤、香料等の他の成分を含むことが好ましい。
【００６６】
−親水性高分子化合物−
本発明におけるハイドロゲルは、公知の親水性高分子化合物を添加することができる。親水性高分子化合物は、被着体の保湿性を向上させる等の観点からは、皮膚などの被着体への接触時の溶解性を損なわない限りにおいて、ハイドロゲル中に添加することができる。また、親水性高分子化合物は、ゲルシートの形状安定性の向上のために用いることもできる。
【００６７】
本発明において用いることができる親水性高分子化合物としては、前記ポリエーテル及び前記多糖類以外の高分子化合物であって、親水性官能基（例えば、水酸基、カルボキシル基、スルホ基、ホスホ基、カルバモイル基、アミノ基、アンモニオ基、エチレンオキシ基など）を有するものであれば、合成高分子化合物であってもよいし、天然高分子化合物であってもよい。これらは単独でも、あるいは２種以上を混合して使用してもよい。
【００６８】
本発明に好適な、親水性基を有する合成高分子化合物としては、例えば、ビニルアルコール（共）重合体、２−ヒドロキシエチルアクリレート（共）重合体、アクリル酸（共）重合体、メタクリル酸（共）重合体、マレイン酸（共）重合体、イタコン酸（共）重合体、ｐ−ビニル安息香酸（共）重合体、２−アクリルアミド−２−メチル−１−プロパンスルホン酸（共）重合体、スチレンスルホン酸（共）重合体、アクリルアミド（共）重合体、アクリロイルモルホリン（共）重合体、Ｎ−ビニルピロリドン（共）重合体、ビニルアミン（共）重合体、Ｎ、Ｎ−ジメチルジアリルアンモニウムクロリド（共）重合体、２−メタクリロイルオキシエチルアンモニウムクロリド（共）重合体、ポリエチレングリコールメタクリレート（共）重合体、ポリエチレンイミン等が挙げられる。
【００６９】
本発明における親水性高分子化合物は、被着体の保湿性向上の点から、重量平均分子量が、１，０００〜５００，０００であるものが好ましく、５，０００〜１００，０００であるものがより好ましい。
【００７０】
ハイドロゲルにおける親水性高分子化合物の含有量は、被着体の保湿性向上とゲルシートの取り扱い性の点から、０．０５〜５質量％であることが好ましく、０．１〜３質量％であることがより好ましい。
【００７１】
−賦形剤−
本発明におけるハイドロゲルは、さらに形状安定性の向上のために、ハイドロゲル中に賦形剤を添加することが好ましい。賦形剤としては、有機または無機の微粒子が好適に使用することができる。有機微粒子としては、公知のポリスチレン粒子、ポリメタクリレート粒子、微結晶セルロースが好ましい。また無機微粒子としては、酸化チタン、シリカ、アルミナ、炭酸カルシウム、カオリン、粘土鉱物等が好ましい。これらのうち、シリカあるいは粘土鉱物が好ましく、特に平均粒子径が２００ｎｍ以下の気相法シリカ、合成スメクタイトが特に好ましい。
【００７２】
本発明におけるハイドロゲル中に占める賦形剤の割合は、１０質量％以下であるのが好ましく、１〜５質量％であることが特に好ましい。
【００７３】
−防腐剤−
本発明におけるハイドロゲルは、防腐剤を含むことが好ましい。防腐剤を含むことで、微生物によるハイドロゲルの変質等を防止することができる。
【００７４】
防腐剤としては、例えばフェノール、安息香酸及びその塩、サリチル酸及びその塩、パラオキシ安息香酸エステル類（メチルパラベン、エチルパラベン、プロピルパラベン、ブチルパラベン）、２−フェノキシエタノール、デヒドロ酢酸及びその塩、ソルビン酸及びその塩、塩化アルキルアミノエチルグリシン、トリクロサン、塩化ベンザルコニウム、エタノール、プロパノール、ブタノール等が挙げられる。これらは単独で使用してもよく、また併用して使用することがより好ましい。これらのうちパラオキシ安息香酸エステル類、フェノキシエタノールが特に好ましい。
【００７５】
ハイドロゲル中おける防腐剤の含有量としては、０．０１〜０．５質量％が好ましく、０．０２〜０．３質量％がより好ましく、０．０３〜０．２質量％が特に好ましい。
【００７６】
−香料−
本発明におけるハイドロゲルは、香料を添加してもよい。ハイドロゲルに香料を添加することで、リラックス効果などを高めることができる。
【００７７】
香料としては、アルコール系香料、フェノール系香料、カルボン酸系香料、アミン系香料等が挙げられ、アルコール系香料としては、青葉アルコール、３−オクテノール、９−デセノール、リナロール、ゲラニオール、ネロール、シトロネロール、ロジノール、ジメチルオクタノール、ヒドロキシシトロネロール、テトラヒドロリナロール、ラバンジュオール、ムゴール、ミセノール、テルピネオール、１−メントール（Ｌ−メントール）、ボルネオール、イソブレゴール、テトラヒドロムゴール、ボルニルメトキシシクロヘキサノール、ノボール、ファルネソール、ネロリドール、サンタロール、サンダロール、セドロール、ベチベロール、パチュリアルコール、ベンジルアルコール、β−フェニルエチルアルコール、γ−フェニルプロピルアルコール、シンナミックアルコール、アニスアルコール、α−アミルシンナミックアルコール、ジメチルベンジルカルビノール、メチルフェニルカルビノール、ジメチルフェニルカルビノール、β−フェニルエチルジメチルカルビノール、β−フェニルエチルメチルエチルカルビノール、フェノキシエチルアルコール、フェニルグリコール、第３級ブチルシクロヘキサノール等が挙げられる。また、フェノール系香料としては、オイゲノール、バニリン、ヒノキチオール等が、カルボン酸系香料としては、桂皮酸、フェニル酢酸、ヒドロ桂皮酸等が、アミン系香料としては、インドール、スカトール、２−メチルテトラヒドロキノリン、６−メチルキノリン等が挙げられる。
【００７８】
−有機酸―
ハイドロゲルは、ｐＨ調整の観点から、有機酸をさらに含んでもよい。有機酸塩として、具体的には、酢酸、α−ヒドロキシ酸（例えばクエン酸、乳酸、グルコン酸、リンゴ酸、コハク酸など）、アスコルビン酸、ピロリドンカルボン酸、等が挙げられる。これらは単独でまたは２種以上を混合して用いることができる。これらの有機酸のハイドロゲル中における含有量は、０．０１〜５質量％であることが好ましく、０．０５〜２質量％であることがより好ましい。
【００７９】
−その他の添加剤等−
本発明のゲルシートの使用目的に応じて、さらに各種の有効成分や添加剤を配合することができる。そのような有効成分や添加剤としては、以下に示すものを挙げることができる。
【００８０】
・酸化防止剤：  トコフェロール類、ジブチルヒドロキシトルエン、ブチルヒドロキシアニソール、没食子酸エステル類等。
・紫外線吸収剤：  ｐ−メトキシ桂皮酸、ｐ−メトキシ桂皮酸オクチル、２−メトキシ−２−ヒドロキシベンゾフェノン、ｐ−ジメチルアミノ安息香酸−２−エチルヘキシル等。
・ｐＨ調整剤：  乳酸−乳酸ナトリウム、クエン酸−クエン酸ナトリウム、コハク酸−コハク酸ナトリウム等の緩衝剤等。
・キレート剤：  フィチン酸、エチレンジアミン四酢酸等。
・界面活性剤：  ポリグリセリン脂肪酸エステル、ショ糖脂肪酸エステル、レシチン等。
・ビタミン類：  ビタミンＡ、Ｂ１、Ｂ２、Ｂ６、Ｃ、Ｄ、Ｅ及びその誘導体。
・アミノ酸類：  グリシン、トリメチルグリシン、ピロリドンカルボン酸、セリン、カルニチン、γ―アミノ酪酸、タウリン、トレオニン、アスパラギン、グルタミン、チロシン、リシン、ヒスチジン、アルギニン、アスパラギン酸、グルタミン酸、オルニチン、バリン、ロイシン等。
【００８１】
・消炎剤：  グリチルリチン酸誘導体、グリチルレチン酸誘導体、サリチル酸誘導体、ヒノキチオール、酸化亜鉛、アラントイン等。
・保湿剤：  尿素、カゼイン、大豆ペプチド、乳酸菌発酵代謝産物、酵母発酵代謝産物、ハチミツ、ラクトフェリン、アルブミン、加水分解エラスチン、加水分解ケラチン、加水分解シルク。
・美白剤：  アスコルビン酸グルコシド、３−Ｏ−エチルアスコルビン酸、アルブチン、ヒドロキノン、コウジ酸、ルシノール、トラネキサム酸、アデノシン−１−リン酸ナトリウム、マグノリグナン、エラグ酸、レチノイド、ルチン、レゾルシノール、システイン、グルタチオン等。
【００８２】
・各種抽出物：  例えば、アシタバエキス、アボガドエキス、アマチャエキス、アルテアエキス、アルニカエキス、アロエエキス、アンズエキス、アンズ核エキス、イチョウエキス、ウイキョウエキス、ウコンエキス、ウーロン茶エキス、エイジツエキス、エチナシ葉エキス、オウゴンエキス、オウバクエキス、オウレンエキス、オオムギエキス、オトギリソウエキス、オドリコソウエキス、オランダカラシエキス、オレンジエキス、海水乾燥物、海藻エキス、加水分解エラスチン、加水分解コムギ末、加水分解シルク、カモミラエキス、カロットエキス、カワラヨモギエキス、甘草エキス、カルカデエキス、カキョクエキス、キウイエキス、キナエキス、キューカンバーエキス、グアノシン、クチナシエキス、クマザサエキス、クララエキス、クルミエキス、グレープフルーツエキス、クレマティスエキス、クロレラエキス、クワエキス、ゲンチアナエキス、紅茶エキス、酵母エキス、ゴボウエキス、コメヌカ発酵エキス、コメ胚芽油、コンフリーエキス、コケモモエキス、サイシンエキス、サイコエキス、サイタイ抽出液、サルビアエキス、サボンソウエキス、ササエキス、サンザシエキス、サンショウエキス、シイタケエキス、ジオウエキス、シコンエキス、シソエキス、シナノキエキス、シモツケソウエキス、シャクヤクエキス、ショウブ根エキス、シラカバエキス、スギナエキス、セイヨウキズタエキス、セイヨウサンザシエキス、セイヨウニワトコエキス、セイヨウノコギリソウエキス、セイヨウハッカエキス、セージエキス、ゼニアオイエキス、センキュウエキス、センブリエキス、ダイズエキス、タイソウエキス、タイムエキス、茶エキス、チョウジエキス、チガヤエキス、チンピエキス、トウキエキス、トウキンセンカエキス、トウニンエキス、トウヒエキス、ドクダミエキス、トマトエキス、納豆エキス、ニンジンエキス、ニンニクエキス、ノバラエキス、ハイビスカスエキス、バクモンドウエキス、パセリエキス、蜂蜜、ハマメリスエキス、パリエタリアエキス、ヒキオコシエキス、ビサボロール、ビワエキス、フキタンポポエキス、フキノトウエキス、ブクリョウエキス、ブッチャーブルームエキス、ブドウエキス、プロポリス、ヘチマエキス、ベニバナエキス、ペパーミントエキス、ボダイジュエキス、ボタンエキス、ホップエキス、マツエキス、マロニエエキス、ミズバショウエキス、ムクロジエキス、メリッサエキス、モモエキス、ヤグルマギクエキス、ユーカリエキス、ユキノシタエキス、ユズエキス、ヨクイニンエキス、ヨモギエキス、ラベンダーエキス、リンゴエキス、レタスエキス、レモンエキス、レンゲソウエキス、ローズエキス、ローズマリーエキス、ローマカミツレエキス、ローヤルゼリーエキス、バーチエキス、アイリスエキス、ブドウエキス、ユリエキス、サフランエキス、ショウキュウエキス、トウガラシエキス、トウキエキス、海藻抽出物、胎盤抽出物、プラセンタエキス、カミツレエキス、ハトムギエキス、柚子種子エキス、ブドウ種子エキス、ウォータークレスエキス、月下美人エキス、ホワイトルピンエキス、ショウキョウエキス、鶏冠抽出物等。
【００８３】
・賦活剤：  例えば、ローヤルゼリー、感光素、コレステロール誘導体等。
・血行促進剤：  例えば、ノニル酸ワレニルアミド、ニコチン酸ベンジルエステル、ニコチン酸β−ブトキシエチルエステル、カプサイシン、ジンゲロン、カンタリスチンキ、イクタモール、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等。
・抗脂漏剤：  例えば、硫黄、チアントール等。
・抗炎症剤：  例えば、トラネキサム酸、チオタウリン、ヒポタウリン等）。
【００８４】
これら有効成分は、ゲルシートの使用目的に応じて１種或いは２種以上を組み合わせて用いることができる。これらの他、従来公知の保湿剤や、生体用ゲルシートへの適用の場合には、皮膚浸透により生体内へ投与することが可能であれば、薬効成分を添加することも可能である。
【００８５】
−ハイドロゲルの好適な態様−
ハイドロゲルは、本発明のゲルシートが前記離漿率を示すのであれば、ハイドロゲルを作製するための上記成分の組み合わせは特に限定されない。組み合わせとして好ましくは、多糖類、コラーゲン又はコラーゲン分解物、水溶性２価金属、多価アルコール化合物及び水を少なくとも用いる場合であり、より好ましくは、多糖類を２種以上、コラーゲン分解物、マグネシウム塩、多価アルコール化合物及び水を少なくとも用いる場合である。
本発明のゲルシートを化粧料として適用する場合には、ハイドロゲルは、上記成分の組み合わせに加え、更に、Ｏ／Ｗ型エマルションやコラーゲンを含有することが好適である。
【００８６】
例えば、本発明のハイドロゲルの離漿率を調整する方法としては、以下の方法を挙げることができる。但し、下記方法に限定されない。
即ち、離漿率を高めるには、ポリエーテル、水溶性２価金属、多価アルコールなどの添加量を多くする、ポリエーテルとコラーゲンまたはその分解性生物を組合わせて使用する、あるいは  水溶性２価金属塩とアニオン性多糖類を組合わせて使用する、などの処方を提示することができる。さらには、ハイドロゲル中の水分を保持しうる多糖類の添加量を、ゲルの構造が保持できる程度まで低減させてもよい
【００８７】
−ゲルシートの構造−
本発明のゲルシートは、支持基材とハイドロゲルとが一体化した構造を有するシート状の成形体である。ここで、「一体化した構造」とは、ハイドロゲルから構成される層と支持基材とが隣接配置されており、両者がゲルシートの取扱中に剥離しない強度で密着している構造、或いは、ハイドロゲル中に支持基材の全部又は一部が内在している構造を指す。
【００８８】
本発明のゲルシートは、前記ハイドロゲルを含むハイドロゲル層の中に、あるいは隣接して、前記シート状基材（支持基材）が設けられる構造であることが好ましい。
これらのうち、本発明のゲルシートは、前記ハイドロゲルと織布又は不織布とが一体となった構造であることが特に好ましい。
【００８９】
本発明のゲルシートは、支持基材とハイドロゲルとが一体化した構造を有するものであれば、さらに他の層（例えば保護シートなど）を有する多層構造のものとしてもよい。また、構成の異なるハイドロゲル層を複数層設けた態様であってよい。本発明のゲルシートを複数のハイドロゲル層により構成する場合には、ハイドロゲルが含有しうる前記した各成分は、同一のハイドロゲル層に含有されてもよく、複数の層に分けて含有されてもよい。本発明のゲルシートが、複数のハイドロゲル層から構成される場合、前記した各成分の含有量は、ゲルシートを構成するハイドロゲル層の全層中に含有される量である。
【００９０】
支持基材としては、不織布、織布、フィルム、ゲル等のシート状の公知の支持基材を用いることができる。
【００９１】
不織布、織布を構成する素材としては特に制限はなく、繊維としては、一般的に用いられるものが使用可能である。例えば、セルロース、レーヨン、フィブロインなどの天然繊維、ナイロン、ポリエステル、ポリエチレン、ポリプロピレン、アクリル樹脂、ポリ乳酸、ポリウレタンなどの合成繊維が挙げられ、セルロース、ナイロン、ポリエステル、ポリウレタンが好適に用いられる。
【００９２】
フィルムを用いる場合には、その素材は任意であり、例えば、液不透過性の単層、又は、多層のプラスチックシートなどが挙げらる。また、シートの一部或いは全面にわたって液透過用の開口部が形成されたシート、多孔質シート、メッシュ状のシートなどを用いることもできる。
【００９３】
支持基材の厚みとしては、０．０１ｍｍ〜１ｍｍ程度のものがハンドリング性の観点から好ましい。また、化粧料などに使用する場合には、以下に詳述するように透明性が高いものを用いることが好ましい場合もある。
【００９４】
支持基材をハイドロゲル層中に設ける場合には、液透過性のシート、例えば、織布、不織布、多孔質シート、メッシュなどが好ましいが、片面のみに支持体として用いる場合には、液不透過性のシートや厚手の織布、不織布などを用いることができる。
【００９５】
また、支持基材をハイドロゲル層の補強層として用いる場合には、架橋ゲル（ゼラチン／グルタルアルデヒド架橋ゲル、ポリアクリル酸／多価金属イオン架橋ゲルなど）、物理ゲル（アガロースゲル、κ―カラギーナンゲルなど）、さらには親水性高分子から形成される水不溶性フィルム（キトサンフィルム、セロファン、κ−カラギーナンキャストフィルムなど）等の破断強度の高い高分子ゲルシートや親水性高分子フィルムなどの基材を使用することも可能である。
【００９６】
これらのうち、支持基材としては、織布又は不織布が好ましい。織布又は不織布の目付量としては、３ｇ／ｍ２〜１００ｇ／ｍ２の範囲であることが好ましく、５ｇ／ｍ２〜７０ｇ／ｍ２であることがより好ましく、５ｇ／ｍ２〜５０ｇ／ｍ２であることが特に好ましい。目付量が上記範囲において、支持基材の強度が取扱性に優れる範囲となり、且つ、ゲルシートの柔軟性を損なわず、貼付時の密着性が低下することがない。
【００９７】
本発明のゲルシートには、使用時まで有効成分や水分の保持性維持する目的で、保護シートを設けることが好ましい。保護シートとしては、ポリエチレンフィルム、ポリプロピレンフィルム、ＰＥＴフィルム等を使用することが好ましい。中でも、厚さ５００μｍ以下、より好ましくは、２０μｍ〜４００μｍのポリエチレンフィルムを使用することが好ましい。
【００９８】
本発明のゲルシートの厚みは、一般に形状の保持性や取扱い性の観点から、０．４ｍｍ〜２ｍｍであることが好ましく、０．５ｍｍ〜１．５ｍｍであることが特に好ましい。
【００９９】
−ゲルシートの製造方法−
本発明のゲルシートの製造方法は、一般に行なわれる方法に従って製造することができる。
【０１００】
例えば、ハイドロゲルを構成する各成分を加熱混合してハイドロゲル形成用配合液を調製し、該配合液をシート状の支持基材上に塗布するか、又は、該配合液中にシート状の支持基材を浸漬した後、常温雰囲気下に静置するか冷却することにより、ハイドロゲル層を形成することで、容易にゲルシートを得ることができる。あるいは、ハイドロゲルをシート状に塗布した後、ゲル化が完了する前にシート状の支持基材を積層して得ることができる。
【０１０１】
また、保護シートを設ける場合には、ゲルシートにおけるハイドロゲルが露出している部分を被覆するように、保護シートで被覆すればよい。
【０１０２】
なお、前記多価アルコール、Ｏ／Ｗ型エマルション及び多糖類などの有効成分は、前記ハイドロゲルの製造工程中に、それぞれ別途あるいは共に添加してもよいし、ハイドロゲルの製造後に、有効成分を含有する溶液中にハイドロゲルを１〜３日程度含浸させて導入することもできる。
【０１０３】
−ゲルシートの物性−
本発明のゲルシートは、透明性が高いことが、皮膚へ添付した際の外観的な違和感を軽減する観点から好ましい。
【０１０４】
本発明のゲルシートの透明性は、分光光度計を用いたゲルシートを通した文字の判別サイズにより評価することができる。本発明のゲルシートでは、明朝体の１２ポイントサイズの文字が判別可能であることが好ましく、１０ポイントサイズの文字を判別できることがより好ましい。この範囲にあることで、例えば、生体用ゲルシートとした場合には、貼付時に皮膚の状態を確認し易くなる。しかしながら、外観が考慮されない使用部位に適用する場合などは、必ずしも透明である必要はない。
【０１０５】
また、ゲルシートが透明性を必要とする場合には、ハイドロゲルとともに用いられる支持基材も、目付量の小さいナイロン織布、透明樹脂フィルムなどの光透過性に優れたものを選択することが好ましい。
【０１０６】
−ゲルシートの形状−
本発明のゲルシートを実用に供する際の形状としては特に制限はないが、テープ状でロール状に巻いた形状で提供されてもよく、一枚一枚独立した個別のシートであってもよい。個別のシートの場合、その形状は任意であり、使用目的、使用部位に応じて適宜選択され、例えば、楕円形、円形、ハート形、半円形、半楕円形、正方形、長方形、台形、三角形、あるいはこれらが組み合わされた形状等が挙げられ、また、適用部位に沿った形状、使用部位により最も適切に貼り付けることができる形状を適宜設計してもよい。
例えば、生体用粘着シートとして用いる場合、ゲルシートの中心部や周辺部に位置合わせ等の目的で凸部や凹部を設ける、或いは、使用部位の形状に応じて、切り込みやくり抜き部分等を設けるなどの態様をとることができ、このような態様をとることで、適用部位における粘着シートの取り扱い性を向上させ、必要な領域における隣接する被着体との密着性を向上させることができる。
【０１０７】
以下、本発明のゲルシートの適用部位と形状について説明する。
本発明のゲルシートを生体に適用する場合の適用部位としては、顔（唇、頬部、目元部、目の上下部、鼻部、額部、顔全体）、腕部、脚部、胸部、腹部、背部、首部等が挙げられる。
【０１０８】
本発明のゲルシートを生体用ゲルシートとして使用する場合には、前記した形状のみならず、面積、厚み、ハイドロゲル層最表面の粘着特性等を、適用部位に応じて適宜調整すればよい。また、含有させる有効成分の種類や含有量も適宜調整することができる。
例えば、適用部位が顔全体である生体用シートを形成する場合には目、口の位置に相当する部分をくり抜き、鼻の位置に相当する部分に切り込みを入れた形状とし、さらに貼付け面積が大きいことから、粘着層の粘着力を上昇させるか、厚さを薄めにする等の調整を行うのが好ましい。また、顔用の形状を２分割し、額や目、鼻の周りに適用する上部と、口の周りからあご部に適用する下部とに分けてもよい。
【０１０９】
これらのゲルシートは、使用されるまでに水分や有効成分が経時的に減少することを防止するため、非通気性の素材からなる包装材料内に密閉されていてもよい。
例えば、テープ状に連続したゲルシートの場合、開閉可能な密閉容器、例えば、チャック付き非通気性シートからなる包装袋、非通気性樹脂により形成された蓋付き容器などに収納することができる。また、一枚一枚独立した個別のシートの場合には、非通気性のシートからなる開封可能な個別袋体内に密閉してもよい。このような状態で保存、流通することで使用時まで水分や有効成分を適切な状態で維持することができる。
【０１１０】
上記のように構成される本発明のゲルシートは、生体への密着性、保湿性、有効成分の離漿性に優れ、取り扱い性が良好であることから、ハイドロゲル層中に含有させる成分の種類や量、ハイドロゲル層の厚みやゲルシートの剤形を選択することで、薬物を生体内へ投与する経皮吸収性医薬品の担持体としての貼付剤、美容、美顔及び皮膚の治療等に用いられるパック料などのシート状化粧料、皮膚浸透成分や消炎鎮痛成分等の有効成分の担持体、傷保護や薬剤固定化などを目的とする生体用粘着テープ、創傷被覆剤などに有用である。
【０１１１】
〔シート状化粧料〕
本発明のシート状化粧料は、本発明のゲルシートを用いて構成される。
即ち、本発明のゲルシートに機能性成分（有効成分）として、保湿成分、美白成分、収斂成分などを保持させて化粧料とすることができる。このシート状化粧料は、ハイドロゲル層表面を皮膚に密着させて使用するものである。
本発明のゲルシートは有効成分等の皮膚への浸透性及び取り扱い性に優れているため、本発明のシート状化粧料は、上記のような顔に貼付して肌に潤いや薬効成分を与えるパック剤などのシート状化粧料として特に有用である。
【実施例】
【０１１２】
以下、実施例により本発明をさらに具体的に説明するが、本発明はこれらより限定されるものではない。なお、特に断わらない限り、「部」、「％」は、それぞれ「質量部」、「質量％」を表す。
【０１１３】
［実施例１〜５、比較例１〜４］
＜Ｏ／Ｗ型エマルションの作製＞
下記の成分を、７０℃で加熱しながら１時間溶解して、水相組成物を得た。
（水相成分）
・ショ糖オレイン酸エステル                        ・・・１５ｇ
・モノオレイン酸デカグリセリル                    ・・・２３ｇ
・グリセリン                                    ・・・５００ｇ
・純水                                          ・・・３２２ｇ
【０１１４】
また、下記成分を７０℃で加熱しながら１時間溶解して、油相組成物を得た。
（油相成分）
・ヘマトコッカス藻抽出物（アスタキサンチン類含有率２０質量％）  ・・・４０ｇ
・ミックストコフェロール                                        ・・・１０ｇ
・レシチン（大豆由来）                                          ・・・９０ｇ
【０１１５】
前記水相組成物を７０℃に保ったままホモジナイザーで攪拌し（１００００ｒｐｍ）、そこへ上記油相組成物を添加してエマルションを得た。得られたエマルションをアルティマイザーＨＪＰ−２５００５（スギノマシン社製）を用いて、２００ＭＰａの圧力で高圧乳化を行った。得られたエマルションの体積平均粒径を、濃厚系粒径アナライザーＦＰＡＲ−１０００（大塚電子（株）製）を用いて２５℃で測定したところ、９０ｎｍであった。
【０１１６】
＜ゲルシートの作製＞
表１に記載の成分のうち、エマルションを除く成分を水中に順に添加し、８０℃にて加熱・混練し、ゾル状物を得た。ここで、表１中で示す成分量の単位は「質量部」である。
このゾル状物を６０℃まで冷却した後、前記Ｏ／Ｗ型エマルションを添加し、均一に攪拌した。これを０．８ｍｍ厚となる様にドクターブレードを用いて展延した後、目付量２０ｇ／ｍ２のナイロン編布を被せ、２５℃で３０分間静置することで、ナイロン編布をシート状基材として備え、その両面にハイドロゲル層を有する実施例１〜５及び比較例１〜４のゲルシートを得た。ハイドロゲル層の厚みは、総厚で０．８ｍｍであった。
【０１１７】
【表１】
2009108008.tif 000002
【０１１８】
（ゲルシートの評価）
実施例１〜５及び比較例１〜４のゲルシートを用いて、下記評価を行い、表１にその評価結果を併記した。なお、密着性、保湿性、皮膚バリア性、及び官能評価は、１０人のモニターに上記実施例１〜５及び比較例１〜４のゲルシートを各々使用（顔に貼付）させ、その評価の平均値を表１に示した。
【０１１９】
（１）離漿率
実施例１〜５及び比較例１〜４のゲルシートを、３ｃｍ×３ｃｍにカットして試料を作製し、この試料を直径９ｃｍのアドバンテック東洋（株）製濾紙Ｎｏ．２（ＪＩＳ  Ｐ３８０１（１９９５年度版）に規定される２種の定性濾紙：１２５ｇ／ｍ２、厚さ０．２６ｍｍ、濾水時間８０秒、吸水度８０ｃｍ）を上下各２枚用いてはさみ、２５℃、相対湿度５０±１０％の環境下にて１０分間静置した際の濾紙質量変化を測定する。得られた測定値を用い、下記に示す式（１）により離漿率を算出した。
離漿率（質量％）＝（濾紙吸液質量／ゲル初期質量＊１００）    ・・・  （式１）
ここで、「ゲル初期質量」は、ゲルシート試料片の質量から、シート基材であるナイロンメッシュの質量を除いて得た。
離漿率については、上記の測定試験を５回繰り返して得られた値の平均値を、離漿率として評価した。
【０１２０】
（２）密着感
貼り付けたゲルシートが、顔の表面に沿って密着する場合をＡ、部分的に浮きが生じた場合をＢ、各部にシワができて、浮きが多数発生した場合をＣとして評価した。
なお、密着感評価において、ゲルシートを皮膚に貼付する際、破損や所望されない伸張などは観察されず、このことから実施例１〜５のゲルシートは取り扱い性にも優れることがわかった。
【０１２１】
（３）保湿性
モニター１０名のゲルシート貼付前の被検部位（目尻の部分）の角層水分量を、角層水分量計（アサヒバイオメッド社製）におけるコンダクタンスの値にて評価した。
その後、実施例１〜５及び比較例１〜３のゲルシートを、被検部位に１５分間貼付して、剥離した後３０分後の角層水分量について角層水分量計（アサヒバイオメッド社製）におけるコンダクタンスの値にて評価した。ゲルシート貼付前後におけるコンダクタンスを比較し、１０名の平均にてコンダクタンスが１５％以上上昇していた場合をＡＡ、１０％〜１５％の増加がみられた場合はＡ、２％〜１０％の増加がみられた場合をＢ、２％未満の変化であった場合をＣとして評価した。
【０１２２】
（４）皮膚バリア性
肌荒れ改善機能を評価するため、以下の方法で経表皮水分蒸散量（ＴＥＷＬ）を測定した。
すなわち、１日１５分の貼付を３日継続し、３日目のゲルシート剥離直後の経表皮水分蒸散量（ＴＥＷＬ）を水分蒸散計（アサヒバイオメッド社製）にて測定した。テスト前に比して、ＴＥＷＬが５質量％以上低下した場合をＡ、１〜４質量％の場合をＢ、変化が見られない場合をＣとして評価した。
【０１２３】
（５）官能評価
１日１５分の貼付を３日継続した際の、３日目のゲルシート剥離直後の皮膚の外観についての印象にて評価を行った。明らかにキメが整ったと感じた場合をＡ、わずかにキメが整ったと感じた場合をＢ、変化が見られなかったと感じた場合をＣとした。
【０１２４】
（６）含水率
実施例１〜５及び比較例１〜３のゲルシートからハイドロゲル層１ｇを取り出し、２５℃にて減圧乾燥を行った。試料の質量変化が認められなくなるまで乾燥を継続し、下記に示す式（２）により含水率を算出した。
含水率（％）＝  （初期質量−乾燥後質量）／初期質量  ＊１００    ・・・  （式２）
上記の測定試験を５回繰り返して得られた値の平均値を、含水率として評価した。
【０１２５】
表１の結果から、実施例１〜５のゲルシートは、離漿率が高く、保湿性や皮膚のバリア性の改善効果に優れ、またキメを調える美肌効果を有することが明らかとなった。また、肌への密着性や肌に密着させるときの取り扱い性が良好であった。
このことから、実施例の１〜５のゲルシートは、ハイドロゲルに保持された成分を、被着体である皮膚との接触により、所望の領域に速やかに供給しうるゲルシートであることがわかる。
一方、離漿率の低い比較例１〜４のゲルシートでは、特に官能評価での実感が得られず、また保湿効果も劣るものであった。